(57)【要約】【課題】厚み方向における細胞間の距離を任意に調整可能であり、所望の大きさ・形状・構造のものを効率よく製造可能な三次元細胞集合体の提供。【解決手段】厚み方向に位置する、第一の細胞を含む第一細胞層と、前記第一細胞層に対して細胞間距離調整材料を介して位置する、第二の細胞を含む第二細胞層と、前記第二細胞層に対して細胞間距離調整材料を介して位置する、第三の細胞を含む第三細胞層と、を少なくとも有してなり、前記第一細胞層と前記第二細胞層との平均距離をＸ（μｍ）とし、前記第二細胞層と前記第三細胞層との平均距離をＹ（μｍ）としたとき、（Ｘ／Ｙ）又は（Ｙ／Ｘ）が、１．２以上である三次元細胞集合体である。【選択図】なし【特許請求の範囲】
【請求項１】
厚み方向に位置する、
第一の細胞を含む第一細胞層と、
前記第一細胞層に対して細胞間距離調整材料を介して位置する、第二の細胞を含む第二細胞層と、
前記第二細胞層に対して細胞間距離調整材料を介して位置する、第三の細胞を含む第三細胞層と、
を少なくとも有してなり、
前記第一細胞層と前記第二細胞層との平均距離をＸ（μｍ）とし、前記第二細胞層と前記第三細胞層との平均距離をＹ（μｍ）としたとき、（Ｘ／Ｙ）又は（Ｙ／Ｘ）が、１．２以上である
ことを特徴とする三次元細胞集合体。
【請求項２】
前記第一の細胞、前記第二の細胞、及び前記第三の細胞が、同一である請求項１に記載の三次元細胞集合体。
【請求項３】
前記第一細胞層と前記第二細胞層との間に位置する細胞間距離調整材料と、前記第二細胞層と前記第三細胞層との間に位置する細胞間距離調整材料とが、同一である請求項１から２のいずれかに記載の三次元細胞集合体。
【請求項４】
前記細胞間距離調整材料が、ゲル状多糖類である請求項１から３のいずれかに記載の三次元細胞集合体。
【請求項５】
前記ゲル状多糖類が、アルギン酸カルシウムである請求項４に記載の三次元細胞集合体。
【請求項６】
生体親和性粒子をさらに含む請求項１から５のいずれかに記載の三次元細胞集合体。
【請求項７】
前記生体親和性粒子が、ゼラチン粒子である請求項６に記載の三次元細胞集合体。
【請求項８】
基体上に、第一の細胞を含む第一細胞層を形成する第一細胞層形成工程と、
前記第一細胞層上に、細胞間距離調整材料を介して、第二の細胞を含む第二細胞層を形成する第二細胞層形成工程と、
前記第二細胞層上に、細胞間距離調整材料を介して、第三の細胞を含む第三細胞層を、前記第一細胞層と前記第二細胞層との平均距離をＸ（μｍ）とし、前記第二細胞層と前記第三細胞層との平均距離をＹ（μｍ）としたとき、（Ｘ／Ｙ）又は（Ｙ／Ｘ）が、１．２以上となるように形成する第三細胞層形成工程と、
を少なくとも含むことを特徴とする三次元細胞集合体の製造方法。
【請求項９】
前記第一細胞層形成工程における前記基体上への前記第一細胞層の形成が、前記第一の細胞を含む第一細胞層形成材料を前記基体上に配させることにより行われ、
前記第二細胞層形成工程における前記第一細胞層上への前記第二細胞層の形成が、前記第二の細胞を含む第二細胞層形成材料を前記第一細胞層上に配させることにより行われ、
前記第三細胞層形成工程における前記第二細胞層上への前記第三細胞層の形成が、前記第三の細胞を含む第三細胞層形成材料を前記第二細胞層上に配させることにより行われる請求項８に記載の三次元細胞集合体の製造方法。
【請求項１０】
前記第一細胞層形成材料を前記基体上に配させること、前記第二細胞層形成材料を前記第一細胞層上に配させること、及び、前記第三細胞層形成材料を前記第二細胞層上に配させることが、インクジェット方式により行われる請求項９に記載の三次元細胞集合体の製造方法。
【請求項１１】
前記細胞間距離調整材料が、第一液と第二液とを接触させて形成される請求項８から１０のいずれかに記載の三次元細胞集合体の製造方法。
【請求項１２】
前記第一液及び前記第二液の接触が、インクジェット方式により行われる請求項１１に記載の三次元細胞集合体の製造方法。
【請求項１３】
前記細胞間距離調整材料が、ゲル状多糖類であり、
前記第一液が、前記ゲル状多糖類を形成する多糖類水溶液であり、
前記第二液が、前記多糖類水溶液と接触すると前記多糖類をゲル化させる多糖類ゲル化水溶液である請求項１１から１２のいずれかに記載の三次元細胞集合体の製造方法。
【請求項１４】
前記細胞間距離調整材料が、アルギン酸カルシウムであり、
前記第一液が、アルギン酸ナトリウム水溶液であり、
前記第二液が、塩化カルシウム水溶液である請求項１１から１３のいずれかに記載の三次元細胞集合体の製造方法。
【発明の詳細な説明】
【技術分野】
【０００１】
本発明は、細胞シートなどの三次元細胞集合体及びその製造方法に関する。
【背景技術】
【０００２】
近年、幹細胞技術の進展に伴い、複数の細胞からなる三次元細胞集合体を人工的に形成する技術の開発が行われている。
【０００３】
前記三次元細胞集合体を作製するための細胞配置の方法としては、細胞シート法、スフェロイド積層法、ゲル押出法などが知られている。
前記細胞シート法は、その厚みが０．０１μｍ未満の単層の薄いシートを作製し、重ね合せて三次元細胞集合体を作製する方法である。しかし、前記細胞シート法には、１枚ずつ作製した細胞シートを重ね合わせるため、効率よく、かつ大量に三次元胞集合体を製造することができないという問題がある。
前記スフェロイド積層法は、スフェロイド（細胞凝集体）を積層することにより三次元細胞集合体を作製する方法である。また、前記ゲル押出法は、細胞を含むゲルをノズルから押出して細胞を積層することにより三次元細胞集合体を作製する方法である。しかし、前記スフェロイド積層法及び前記ゲル押出法には、細胞の配置が数百μｍ以上の単位でしかできず、三次元細胞集合体における細胞の精密配置ができないという問題がある。
【０００４】
そこで、細胞を含むゲル形成性Ａ液をインクジェット方式により、Ａ液と接触するとゲル化するゲル形成性Ｂ液に位置を変えながら噴射する三次元構造等のゲルの製造法が提案されている（例えば、特許文献１参照）。
【発明の概要】
【発明が解決しようとする課題】
【０００５】
本発明は、厚み方向における細胞間の距離を任意に調整可能であり、所望の大きさ・形状・構造のものを効率よく製造可能な三次元細胞集合体を提供することを目的とする。
【課題を解決するための手段】
【０００６】
前記課題を解決するための手段としての本発明の三次元細胞集合体は、厚み方向に位置する、第一の細胞を含む第一細胞層と、前記第一細胞層に対して細胞間距離調整材料を介して位置する、第二の細胞を含む第二細胞層と、前記第二細胞層に対して細胞間距離調整材料を介して位置する、第三の細胞を含む第三細胞層と、を少なくとも有してなり、前記第一細胞層と前記第二細胞層との平均距離をＸ（μｍ）とし、前記第二細胞層と前記第三細胞層との平均距離をＹ（μｍ）としたとき、（Ｘ／Ｙ）又は（Ｙ／Ｘ）が、１．２以上である。
【発明の効果】
【０００７】
本発明によると、厚み方向における細胞間の距離を任意に調整可能であり、所望の大きさ・形状・構造のものを効率よく製造可能な三次元細胞集合体を提供することができる。
【図面の簡単な説明】
【０００８】
【図１Ａ】図１Ａは、基体上に、第一の細胞を配した一例を示す断面図である。
【図１Ｂ】図１Ｂは、第一細胞層及び細胞間距離調整材料を形成した一例を示す断面図である。
【図２Ａ】図２Ａは、細胞層を２層有する三次元細胞集合体の一例を示す断面図である。
【図２Ｂ】図２Ｂは、細胞層を２層有する三次元細胞集合体の他の一例を示す断面図である。
【図２Ｃ】図２Ｄは、細胞層を２層有する三次元細胞集合体の他の一例を示す断面図である。
【図２Ｄ】図２Ｄは、細胞層を３層有する三次元細胞集合体の一例を示す断面図である。
【図３Ａ】図３Ａは、本発明で用いられる三次元細胞集合体の製造装置の一例を示す概略図である。
【図３Ｂ】図３Ｂは、本発明で用いられる三次元細胞集合体の製造装置の他の一例を示す概略図である。
【図４】図４は、本発明の三次元細胞集合体の製造方法に用いることができる細胞吐出用インクジェットヘッドの一例を示す概略図である。
【図５Ａ】図５Ａは、（ａ）基体上に形成された細胞間距離調整材料Ａを示す平面図であり、（ｂ）（ａ）のＺ−Ｚ’断面図である。
【図５Ｂ】図５Ｂは、（ａ）細胞間距離調整材料Ａ上に、形成された第一細胞層を示す平面図であり、（ｂ）（ａ）のＺ−Ｚ’断面図である。
【図５Ｃ】図５Ｃは、（ａ）第一細胞層上に、形成した細胞間距離調整材料Ｂを示す平面図であり、（ｂ）（ａ）のＺ−Ｚ’断面図である。
【図５Ｄ】図５Ｄは、（ａ）細胞間距離調整材料Ｂ上に、形成した第二細胞層を示す平面図であり、（ｂ）（ａ）のＺ−Ｚ’断面図である。
【図５Ｅ】図５Ｅは、（ａ）第二細胞層上に、形成した細胞間距離調整材料Ｃを示す平面図であり、（ｂ）（ａ）のＺ−Ｚ’断面図である。
【図５Ｆ】図５Ｆは、（ａ）細胞間距離調整材料Ｃ上に、形成した第三細胞層を示す平面図であり、（ｂ）（ａ）のＺ−Ｚ’断面図である。
【図５Ｇ】図５Ｇは、（ａ）第三細胞層上に、形成した細胞間距離調整材料Ｄを示す平面図であり、（ｂ）（ａ）のＺ−Ｚ’断面図である。
【図５Ｈ】図５Ｈは、（ａ）細胞間距離調整材料Ｄ上に、形成した第四細胞層を示す平面図であり、（ｂ）（ａ）のＺ−Ｚ’断面図である。
【図５Ｉ】図５Ｉは、（ａ）第四細胞層上に、形成した細胞間距離調整材料Ｅを示す平面図であり、（ｂ）（ａ）のＺ−Ｚ’断面図である。
【図５Ｊ】図５Ｊは、（ａ）細胞間距離調整材料Ｅ上に、形成した第五細胞層を示す平面図であり、（ｂ）（ａ）のＺ−Ｚ’断面図である。
【図５Ｋ】図５Ｋは、（ａ）第五細胞層上に、形成した細胞間距離調整材料Ｆを示す平面図であり、（ｂ）（ａ）のＺ−Ｚ’断面図である。
【図６】図６は、実施例１における共焦点蛍光顕微鏡を用いた三次元細胞集合体の観察結果を示す画像である。
【図７】図７は、第一細胞層中の細胞と、第二細胞層中の細胞との距離の測定を示す図である。
【図８】図８は、第二細胞層中の細胞と、第三細胞層中の細胞との距離の測定を示す図である。
【図９】図９は、第三細胞層中の細胞と、第四細胞層中の細胞との距離の測定を示す図である。
【図１０】図１０は、第四細胞層中の細胞と、第五細胞層中の細胞との距離の測定を示す図である。
【発明を実施するための形態】
【０００９】
（三次元細胞集合体及び三次元細胞集合体の製造方法）
本発明の三次元細胞集合体は、第一細胞層と、第二細胞層と、第三細胞層と、を少なくとも有する。
本発明の三次元細胞集合体の製造方法は、第一細胞層形成工程と、第二細胞層形成工程と、第三細胞層形成工程と、を少なくとも含み、更に必要に応じてその他の工程を含む。
本発明の三次元細胞集合体は、従来の三次元構造等のゲルの製造法では、細胞間の距離を調整できず、より生体内の組織体に近い状態を実現することが困難であるという問題があるという知見に基づくものである。
本発明の三次元細胞集合体は、本発明の三次元細胞集合体の製造方法により好適に製造される。
前記生体内の細胞の集合体である組織体は、細胞が密に集合した細胞密部分と、細胞が疎に集合した細胞疎部分とが存在する。前記細胞密部分及び前記細胞疎部分を任意に調整することにより、生体内の細胞配置に近い細胞間の距離を調整可能な三次元細胞集合体が得られる。
【００１０】
＜第一細胞層及び第一細胞層形成工程＞
前記第一細胞層は、第一の細胞を含み、必要に応じて、生体親和性粒子、その他の成分を含む。
前記第一細胞層形成工程は、基体上に、第一の細胞を含む第一細胞層を形成する工程である。
前記第一細胞層は、前記第一細胞層形成工程により好適に製造される。
【００１１】
前記第一細胞層としては、特に制限はなく、目的に応じて適宜、大きさ、厚み、形状、構造等を選択することができる。
前記第一細胞層の大きさとしては、特に制限はなく、目的に応じて適宜選択することができる。
前記第一細胞層の厚みとしては、特に制限はなく、目的に応じて適宜選択することができるが、０．００１μｍ以上５０μｍ以下が好ましい。前記厚み方向の大きさが、０．００１μｍ以上５０μｍ以下であると、細胞の接着、増殖、及び伸展を促進することができる。なお、前記第一細胞層の厚みは、共焦点蛍光顕微鏡（ライカ社製）、凍結切片の顕微鏡観察などにより測定することができる。
前記第一細胞層の形状としては、特に制限はなく、三次元細胞集合体の用途に応じて、適宜選択することができ、例えば、ベタ状、直線状（ライン状）、曲線状、その他任意の形状などが挙げられる。
前記第一細胞層の構造としては、細胞が層全体に均一に配されていてもよく、一部にしか細胞が配されていなくてもよい。前記層状としては、単層であってもよいし、２層以上であってもよい。
前記第一細胞層としては、特に制限はなく、目的に応じて適宜選択することができ、層内に、複数のベタ、ライン、細胞の疎密（数の多少）などを有していてもよい。
後述する第二細胞層及び第三細胞層においても同様である。
【００１２】
−第一の細胞−
前記第一の細胞は、その種類等については特に制限はなく、目的に応じて適宜選択することができ、分類学的に、例えば、真核細胞、原核細胞、多細胞生物細胞、単細胞生物細胞を問わず、すべての細胞について使用することができる。
前記真核細胞としては、例えば、動物細胞、昆虫細胞、植物細胞、真菌などが挙げられる。これらは、１種単独で使用してもよく、２種以上を併用してもよい。これらの中でも、動物細胞が好ましく、前記細胞が細胞集合体を形成する場合は、細胞と細胞とが互いに接着し、物理化学的な処理を行わなければ単離しない程度の細胞接着性を有する接着性細胞がより好ましい。
【００１３】
前記接着性細胞としては、特に制限はなく、目的に応じて適宜選択することができ、例えば、分化した細胞、未分化の細胞などが挙げられる。
前記分化した細胞としては、例えば、肝臓の実質細胞である肝細胞；星細胞；クッパー細胞；血管内皮細胞；類道内皮細胞、角膜内皮細胞等の内皮細胞；繊維芽細胞；骨芽細胞；砕骨細胞；歯根膜由来細胞；表皮角化細胞等の表皮細胞；気管上皮細胞；消化管上皮細胞；子宮頸部上皮細胞；角膜上皮細胞等の上皮細胞；乳腺細胞；ペリサイト；平滑筋細胞、心筋細胞等の筋細胞；腎細胞；膵ランゲルハンス島細胞；末梢神経細胞、視神経細胞等の神経細胞；軟骨細胞；骨細胞などが挙げられる。前記接着性細胞は、組織や器官から直接採取した初代細胞でもよく、又はそれらを何代か継代させたものでもよい。
前記未分化の細胞としては、特に制限はなく、目的に応じて適宜選択することができ、例えば、未分化細胞である胚性幹細胞、多分化能を有する間葉系幹細胞等の多能性幹細胞；単分化能を有する血管内皮前駆細胞等の単能性幹細胞；ｉＰＳ細胞などが挙げられる。
【００１４】
前記原核細胞としては、例えば、真正細菌、古細菌などが挙げられる。
【００１５】
−生体親和性粒子−
前記生体親和性粒子としては、細胞等の生体と親和性を有すれば特に制限はなく、目的に応じて適宜選択することができ、例えば、ゼラチン粒子、コラーゲン粒子などが挙げられる。
粒子状である前記ゼラチン粒子には、前記細胞間距離調整材料への細胞の接着性を向上することができ、非粒子状であるゼラチンと比較すると、長期間、細胞に分解されることなく細胞間距離調整材料中に存在することができるため、細胞の接着性を向上させ、さらに、長期にわたって、細胞の栄養源として利用されるという利点がある。
【００１６】
前記生体親和性粒子としては、特に制限はなく、目的に応じて適宜、形状等を選択することができる。
前記生体親和性粒子の形状としては、例えば、球状、線状、網目状、不定形状などが挙げられる。これらは、１種単独で使用してもよいし、２種以上を併用してもよい。
【００１７】
前記生体親和性粒子のキュムラント径としては、特に制限はなく、目的に応じて適宜選択することができるが、０．１μｍ以上１．０μｍ以下が好ましく、０．３０μｍ以上０．７０μｍ以下がより好ましい。なお、前記キュムラント粒径は、濃厚系粒径アナライザー（商品名：ＦＰＡＲ−１０００、大塚電子株式会社製）を用いて、下記のサンプル液の調製例により得られたサンプル液を用いて、以下の測定条件により測定することができる。
−サンプル液の調製例−
純水製造装置（商品名：ＧＳＨ−２０００、ＡＤＶＡＮＴＥＣ社製）を用いて得られた純水に、生体親和性粒子を濃度０．５質量％で分散させる。測定用の液量は５ｍＬ、分散は２０ｍｍ回転子をスターラーを用いて２００ｒｐｍ、約一日撹拌することでサンプル液を調製することができる。
−測定条件−
・溶媒：水（屈折率：１．３３１４、２５℃における粘度：０．８８４ｍＰａ・ｓ（ｃＰ）、ＮＤフィルターにより最適光量調製は適宜設定）
・測定プローブ：濃厚用プローブ
・測定ルーチン：測定：２５℃で１８０秒間→測定：２５℃で６００秒間（本体側を３５℃に変更すると次第に液温が２５℃から３５℃になる。その間の粒子径変化をモニタ）→測定：３５℃で１８０秒間
【００１８】
前記生体親和性粒子がゼラチン粒子である場合、ゼラチン粒子の原料であるゼラチンとしては、特に制限はなく、目的に応じて適宜選択することができ、例えば、商品名：ＡＰＨ−２５０（新田ゼラチン株式会社製）などが挙げられる。
【００１９】
前記生体親和性粒子としては、特に制限はなく、目的に応じて適宜選択することができるが、その構造中において架橋剤により架橋されていることが好ましい。架橋剤により架橋されることにより、生体親和性粒子のキュムラント径を小さくすることができ、生体親和性粒子を含む細胞間距離調整材料上において、細胞の増殖を促進することができる。
【００２０】
前記架橋剤としては、特に制限はなく、目的に応じて適宜選択することができ、例えば、グルタルアルデヒド、ホルムアルデヒド等のアルデヒド；エチレンプロピレンジグリシジルエーテル、グリセロールポリグリシジルエーテル、ジグリセロールポリグリシジルエーテル、ソルビトールポリグリシジルエーテル、エチレングリコールジグリシジルエーテル等のグリシジルエーテル；ヘキサメチレンジイソシアネート、α−トリジンイソシアネート、トリレンジイソシアネート、ナフチレン−１，５−ジイソシアネート、４，４−ジフェニルメタンジイソシアネート、トリフェニルメタン−４，４，４−トリイソシアネート等のイソシアネート；グルコン酸カルシウム、（１Ｓ，２Ｒ，６Ｓ）−２−ヒドロキシ−９−（ヒドロキシメチル）−３−オキサビシクロ［４．３．０］ノナ−４，８−ジエン−５−カルボン酸メチル（ゲニピン）、ポリフェノールと西洋ワサビペルオキシダーゼ等の酸化剤との組合せ、スクシンイミド基を有する化合物などが挙げられる。これらは、１種単独で使用してもよいし、２種以上を併用してもよい。これらの中でも、アルデヒドが好ましく、グルタルアルデヒドがより好ましい。
【００２１】
前記架橋剤の含有量としては、生体親和性粒子の原料全量に対して、１質量％以上２０質量％以下が好ましく、２質量％以上１０質量％以下がより好ましい。前記含有量が、１質量％以上２０質量％以下であると、生体親和性粒子のキュムラント径を小さくすることができ、生体親和性粒子を含む細胞間距離調整材料上において、細胞の増殖を促進することができる。
【００２２】
前記生体親和性粒子の含有量としては、第一細胞層全量に対して、０．５質量％以上１０質量％以下が好ましく、１質量％以上５質量％以下がより好ましい。前記含有量が、０．５質量％以上１０質量％以下であると、三次元細胞集合体に十分細胞を接着し、細胞の増殖を促進することができる。
【００２３】
［生体親和性粒子の製造方法］
前記生体親和性粒子としては、原料としてゼラチンを用いた例を挙げ、以下のようにして作製することができる。
生体親和性粒子としてゼラチンを２質量％となるように水と混ぜて６０℃の湯浴中にて溶解して２質量％ゼラチン水溶液を得る。次に、４０℃に加温した２質量％ゼラチン水溶液４０ｍＬを２００ｍＬビーカーに入れて撹拌する。その後、アセトン６０ｇを一気に添加して白濁液を得る（コアセルベーション）。
前記白濁液に、架橋剤として２４質量％以上２６質量％以下のグルタルアルデヒド水溶液を、例えば、１６０μＬ（ゼラチン全量に対するグルタルアルデヒドの含有量：５質量％）添加して、６０℃の湯浴中で３００ｒｐｍ程度にて撹拌させながら３０分間保持する。次第に白濁液がクリーム色に変化し、ゼラチン粒子を形成することができる。
次に、室温（２５℃）に戻して、アセトン１００ｇを添加し、ゼラチン粒子を凝集沈殿させて沈殿物を得る。
上澄み液の除去とアセトン洗浄とを数回繰り返し、得られた沈殿物から水分と未反応架橋剤とを除去し、必要に応じてろ過を行なう。その後、６０℃ホットプレート上で沈殿物を乾燥して、５０℃ホットプレート上で１時間減圧乾燥してゼラチン粒子（生体親和性粒子）の粉末を得ることができる。
【００２４】
−その他の成分−
前記その他の成分としては、特に制限はなく、目的に応じて適宜選択することができ、例えば、細胞間距離調整材料などが挙げられる。
前記細胞間距離調整材料としては、目的に応じて適宜選択することができるが、生体適合性を有するものが好ましい。
【００２５】
前記細胞間距離調整材料としては、特に制限はなく、目的に応じて適宜選択することができ、例えば、ゲル状多糖類、生体由来ポリマー、合成ポリマーなどが挙げられる。これらは、１種単独で使用してもよいし、２種以上を併用してもよい。
前記ゲル状多糖類とは、ゲル状態となっている多糖類を意味する。
前記ゲル状多糖類としては、特に制限はなく、目的に応じて適宜選択することができ、例えば、アルギン酸カルシウム、ジェランガム、アガロース、グァーガム、キサンタンガム、カラギーナン、ペクチン、ローカストビーンガム、タマリンドガム、ダイユータンガム、カルボキシメチルセルロースなどが挙げられる。これらは、１種単独で使用してもよいし、２種以上を併用してもよい。これらの中でも、アルギン酸カルシウムが好ましい。
前記アルギン酸カルシウムは、アルギン酸のカルボキシル基にカルシウムイオンが結合した塩であり、カルシウムイオンは２価であるため、２つのカルボキシル基にまたがるかたちで結合（イオン架橋）して増粘することにより、細胞間の距離を調整することができる。
前記生体由来ポリマーとしては、特に制限はなく、目的に応じて適宜選択することができ、例えば、コラーゲン、エラスチンなどが挙げられる。
前記合成ポリマーとしては、特に制限はなく、目的に応じて適宜選択することができ、例えば、ポリ乳酸などが挙げられる。
【００２６】
ここで、図１Ａ及び図１Ｂを用いて、前記第一の細胞層及び前記細胞間距離調整材料について説明する。図１Ａは、基体上に、第一の細胞を配した一例を示す断面図である、図１Ｂは、第一の細胞を配した後、細胞間距離調整材料を配して第一細胞層及び細胞間距離調整材料を形成した一例を示す断面図である。
図１Ａに示すように、基体２００上の一部に第一の細胞を配した場合、第一の細胞を配していない基体上には第一の細胞は存在せず、前記第一の細胞を配した部分のみが第一の細胞２０１により凸状態となっている。その後、図１Ｂに示すように、第一の細胞が配された部分には第一の細胞２０１上、及び第一の細胞が配されていない部分には基体２００上に細胞間距離調整材料２１０が配される。この場合、前記基体２００上に、厚み方向に対して第一細胞層と同じ平均厚み分だけ配された細胞間距離調整材料は、第一細胞層２２０とする。このように、第一細胞層中において第一の細胞がライン状等であり、基体上に第一の細胞が配されていない部分が存在する場合は、その細胞が存在しない部分には前記細胞間距離調整材料が配されることになる。
なお、第一細胞層の厚みとは、基体表面から前記基体上に最も離れて配された細胞の最外表面２０２までの距離を意味する。なお、後述する第二細胞層及び第三細胞層においても同様である。
なお、前記細胞間の距離は、共焦点蛍光顕微鏡（ライカ社製）、凍結切片の顕微鏡観察などにより測定することができる。
【００２７】
−基体−
前記基体としては、細胞の活性や増殖を阻害しないものであれば、その大きさ、形状、構造、材質等については特に制限はなく、目的に応じて適宜選択することができる。
前記形状としては、特に制限はなく、目的に応じて適宜選択することができ、例えば、板状、ディッシュ、マルチプレート、フラスコ、セルインサート等の立体形状；平膜状などが挙げられる。
前記構造としては、特に制限はなく、目的に応じて適宜選択することができ、例えば、多孔質構造などが挙げられる。
前記基体の材質としては、特に制限はなく、目的に応じて適宜選択することができ、例えば、有機材料、無機材料などが挙げられる。これらは、１種単独で使用してもよく、２種以上を併用してもよい。
前記有機材料としては、特に制限はなく、目的に応じて適宜選択することができ、例えば、ポリエチレンテレフタレート（ＰＥＴ）、ポリスチレン（ＰＳ）、ポリカーボネート（ＰＣ）、ＴＡＣ（トリアセチルセルロース）、ポリイミド（ＰＩ）、ナイロン（Ｎｙ）、低密度ポリエチレン（ＬＤＰＥ）、中密度ポリエチレン（ＭＤＰＥ）、塩化ビニル、塩化ビニリデン、ポリフェニレンサルファイド、ポリエーテルサルフォン、ポリエチレンナフタレート、ポリプロピレン、ウレタンアクリレートなどのアクリル系材料、セルロースなどが挙げられる。これらは、１種単独で使用してもよく、２種以上を併用してもよい。
前記無機材料としては、例えば、ガラス、セラミックなどが挙げられる。これらは、１種単独で使用してもよく、２種以上を併用してもよい。
【００２８】
前記基体としては、特に制限はなく、目的に応じて適宜選択することができるが、前記第一細胞層の形成前に、前記基体の表面に、細胞接着を促す有機物、その他の層を公知の方法に従い塗布することができる。前記有機物を塗布することにより、前記細胞の接着を促すことができる。
【００２９】
前記有機物としては、特に制限はなく、目的に応じて適宜選択することができ、細胞同士、又は細胞と細胞外マトリックスとの接着に関与する物質であり、例えば、ラミニン、コラーゲン、フィブロネクチン、ゼラチン等の生物由来のペプチド；前記細胞由来のペプチドと同様の構造を有するタンパク質；アルギニン−グリシン−アスパラギン酸（ＲＧＤ）等のペプチドなどが挙げられる。これらは、１種単独で使用してもよく、２種以上を併用してもよい。
【００３０】
前記その他の層としては、特に制限はなく、目的に応じて適宜選択することができ、細胞を含む細胞層、細胞間距離調整材料などが挙げられる。
前記細胞層としては、一層であってもよいし、二層以上であってもよい。
前記細胞間距離調整材料としては、一層であってもよいし、二層以上であってもよい。
前記細胞層及び前記細胞間距離調整材料としては、不規則に積層してもよいし、一層ずつ交互に積層してもよい。
前記細胞を含む細胞層としては、前記第一細胞層と同様のものを用いることができる。
前記細胞層中に含まれる細胞としては、前記第一の細胞と同様のものを用いることができる。
【００３１】
前記第一細胞層形成工程における前記基体上への前記第一細胞層の形成としては、前記第一の細胞を含む第一細胞層形成材料を前記基体上に配させることにより行われることが好ましい。
【００３２】
前記第一細胞層形成材料としては、前記第一の細胞を含み、更に必要に応じてその他の成分を含む。
前記その他の成分としては、特に制限はなく、目的に応じて適宜選択することができるが、前記多糖類を含むことが好ましい。前記第一細胞層形成材料は、前記多糖類を含むことにより、前記多糖類によって第一の細胞が包含され、第一細胞層形成材料を前記基体上に配させた場合に、基体上に付着後、第一細胞層形成材料が流動して所望の位置から移動することを抑制することができる。
【００３３】
前記配させる方法としては、特に制限はなく、目的に応じて適宜選択することができ、例えば、飛翔方法、塗布方法などが挙げられる。これらの中でも、飛翔方法が好ましい。
前記飛翔方法としては、特に制限はなく、目的に応じて適宜選択することができるが、インクジェット方式が好ましい。
前記塗布方法としては、特に制限はなく、目的に応じて適宜選択することができ、例えば、ブレードコート法、グラビアコート法、バーコート法、ロールコート法、ディップコート法、カーテンコート法、スライドコート法、ダイコート法、スプレーコート法などが挙げられる。
【００３４】
前記インクジェット方式としては、特に制限はなく、目的に応じて適宜選択することができ、例えば、液体流路内の前記インクを加圧する圧力発生手段として圧電素子を用いて液体流路の壁面を形成する振動板を変形させて液体流路内容積を変化させて液体滴を吐出させる、いわゆるピエゾ方式（例えば、特公平２−５１７３４号公報参照）、発熱抵抗体を用いて液体流路内で液体を加熱して気泡を発生させる、いわゆるサーマル方式（例えば、特公昭６１−５９９１１号公報参照）、インク流路の壁面を形成する振動板と電極とを対向配置し、前記振動板と前記電極との間に発生させる静電力によって前記振動板を変形させることで、液体流路内容積を変化させて液体滴を吐出させる静電方式（例えば、特開平６−７１８８２号公報参照）などが挙げられる。
【００３５】
ここで、本発明の三次元細胞集合体の製造方法に用いられる製造装置としては、インクジェットヘッドを配列したヘッドユニットを用いて、インクジェットヘッドから第一細胞層形成材料を基体上に吐出して第一細胞層を形成する。
【００３６】
図４に、本発明の三次元細胞集合体の製造方法に用いることができる細胞吐出用インクジェットヘッドの一例を示す概略図である。前記細胞吐出用インクジェットヘッドは、細胞を含む第一細胞層形成材料６１を保持する液室６２と、前記液室６２に端部が固定された膜状の部材であるステンレス製のメンブレン６３と、メンブレン６３上に形成されたジルコン酸チタン酸鉛製の圧電素子６４を有する。
前記メンブレン６３の中心には、ノズル６５が形成され、前記ノズル６５から第一細胞層形成材料６１を液滴状に吐出することができる。
【００３７】
遊離状態における前記第一の細胞の体積平均粒径としては、特に制限はなく、目的に応じて適宜選択することができるが、１００μｍ以下が好ましく、５０μｍ以下がより好ましく、２０μｍ以下が特に好ましい。前記体積平均粒径が、１００μｍ以下であれば、インクジェット方式に好適に用いることができる。
【００３８】
なお、前記細胞の体積平均粒径としては、下記の測定方法で測定することができる。
インキュベーター（商品名：ＫＭ−ＣＣ１７ＲＵ２、パナソニック株式会社製、３７℃、５体積％ＣＯ２環境）内において、１０質量％ウシ胎児血清（以下、「ＦＢＳ」とも称することがある）及び１質量％抗生物質（Ａｎｔｉｂｉｏｔｉｃ−Ａｎｔｉｍｙｃｏｔｉｃ  Ｍｉｘｅｄ  Ｓｔｏｃｋ  Ｓｏｌｕｔｉｏｎ（１００ｘ）、ナカライテスク株式会社製）を含むダルベッコ変法イーグル培地（Ｌｉｆｅ  Ｔｅｃｈｎｏｌｏｇｉｅｓ社製、以下、「Ｄ−ＭＥＭ」とも称することがある）で細胞を培養後、アスピレータ（商品名：ＶＡＣＵＳＩＰ、ＩＮＴＥＧＲＡ社製）を用いて、１００ｍｍディッシュ内の１０質量％ウシ胎児血清及び前記培地を除去する。ディッシュにリン酸緩衝生理食塩水（Ｌｉｆｅ  Ｔｅｃｈｎｏｌｏｇｉｅｓ社製、以下、「ＰＢＳ（−）」とも称することがある）を５ｍＬ加え、アスピレータでＰＢＳ（−）を吸引除去し、表面を洗浄する。ＰＢＳ（−）による洗浄作業を２回繰り返した後、０．０５質量％トリプシン−０．０５質量％ＥＤＴＡ溶液（ｌｉｆｅ  ｔｅｃｈｎｏｌｏｇｉｅｓ社製）を２ｍＬ加え、インキュベーター内にて５分間加温し、ディッシュから細胞を剥離する。位相差顕微鏡で細胞の剥離を確認後、１０質量％ＦＢＳ、１質量％抗生物質を含むＤ−ＭＥＭを４ｍＬ加え、トリプシンを失活させる。遠沈管に移し、遠心分離（商品名：Ｈ−１９ＦＭ、ＫＯＫＵＳＡＮ社製、１．２×１０３ｒｐｍ（２３４Ｇ）、５分間、５℃）を行い、アスピレータで上清を除去する。除去後、遠沈管に１０質量％ＦＢＳ、１質量％抗生物質を含むＤ−ＭＥＭを１ｍＬ添加し、穏やかにピペッティングを行い、細胞を分散させる。その細胞懸濁液から１０μＬをエッペンドルフチューブに取り出し、０．４質量％トリパンブルー染色液１０μＬを加えてピペッティングを行って細胞を染色する。染色した細胞懸濁液から１０μＬ取り出してＰＭＭＡ製プラスチックスライドに乗せ、自動セルカウンター（商品名：Ｃｏｕｎｔｅｓｓ  Ａｕｔｏｍａｔｅｄ  Ｃｅｌｌ  Ｃｏｕｎｔｅｒ、ｉｎｖｉｔｒｏｇｅｎ社製）を用いて測定することができる。なお、細胞数、細胞生存率も同様の測定方法により求めることができる。前記細胞は、遊離状態であると、略球状の形状をとるため、体積平均粒径を測定することができる。
【００３９】
＜第二細胞層及び第二細胞層形成工程＞
前記第二細胞層は、第二の細胞を含み、更に必要に応じてその他の成分を含む。
前記第二細胞層形成工程は、前記第一細胞層上に、細胞間距離調整材料を介して、第二の細胞を含む第二細胞層を形成する工程である。
前記第二細胞層は、前記第二細胞層形成工程により好適に得ることができる。
前記第二の細胞としては、前記第一の細胞と同様のものを用いることができる。
【００４０】
−細胞間距離調整材料−
前記細胞間距離調整材料としては、前記第一細胞層と前記第二細胞層との間に位置していれば特に制限はなく、目的に応じて適宜選択することができ、第一細胞層におけるその他の層の細胞間距離調整材料と同様のものを用いることができる。
【００４１】
前記細胞間距離調整材料としては、特に制限はなく、目的に応じて適宜選択することができるが、第一液と第二液とを接触させて形成されることが好ましい。
前記接触としては、特に制限はなく、目的に応じて適宜選択することができるが、飛翔により行われることが好ましく、インクジェット方式により行われることがより好ましい。
【００４２】
前記第一液としては、特に制限はなく、目的に応じて適宜選択することができるが、ゲル状多糖類を形成する多糖類水溶液が好ましい。
前記多糖類水溶液としては、特に制限はなく、目的に応じて適宜選択することができ、例えば、アルギン酸ナトリウム水溶液、アルギン酸カリウム水溶液、アルギン酸アンモニウム水溶液などが挙げられる。これらは、１種単独で使用してもよいし、２種以上を併用してもよい。これらの中でも、アルギン酸ナトリウム水溶液が好ましい。
【００４３】
前記第二液としては、特に制限はなく、目的に応じて適宜選択することができるが、前記多糖類水溶液と接触すると前記多糖類をゲル化させる多糖類ゲル化水溶液が好ましい。
前記多糖類ゲル化水溶液としては、特に制限はなく、目的に応じて適宜選択することができ、例えば、塩化カルシウム水溶液、キトサン水溶液、キチン水溶液などが挙げられる。これらは、１種単独で使用してもよいし、２種以上を併用してもよい。これらの中でも、塩化カルシウム水溶液が好ましい。
【００４４】
前記第一細胞層上への前記第二細胞層の形成としては、前記第二の細胞を含む第二細胞層形成材料を前記第一細胞層上に配させることにより行われることが好ましい。
このとき、前記第一細胞層としては、液状であってもよいし、ゲル状であってもよい。
前記配させる方法としては、特に制限はなく、目的に応じて適宜選択することができ、例えば、飛翔方法、塗布方法などが挙げられる。これらの中でも、飛翔方法が好ましい。
前記飛翔方法としては、特に制限はなく、目的に応じて適宜選択することができるが、インクジェット方式が好ましい。
前記インクジェット方式としては、前記第一細胞層形成工程におけるインクジェット方式と同様のものを用いることができる。
前記塗布方法としては、特に制限はなく、目的に応じて適宜選択することができ、例えば、ブレードコート法、グラビアコート法、バーコート法、ロールコート法、ディップコート法、カーテンコート法、スライドコート法、ダイコート法、スプレーコート法などが挙げられる。
【００４５】
前記第二細胞層形成材料としては、前記第一細胞層形成工程における第一細胞層形成材料と同様のものを用いることができる。
【００４６】
前記細胞間距離調整材料の粘度としては、特に制限はなく、目的に応じて適宜選択することができるが、１０ｍＰａ・ｓ以上１０，０００ｍＰａ・ｓ以下が好ましく、２０ｍＰａ・ｓ以上３，０００ｍＰａ・ｓ以下がより好ましく、５０ｍＰａ・ｓ以上１，０００ｍＰａ・ｓ以下がさらに好ましい。前記粘度が、１０ｍＰａ・ｓ以上１０，０００ｍＰａ・ｓ以下であると、細胞の密着、増殖、及び伸展を向上できる。
なお、前記粘度は、下記条件により測定することができる。
［粘度測定条件］
・計測器      ：ＭＣＲ−３０１（株式会社アントンパール・ジャパン製）
・コーン      ：ＣＰ５０−１
・温度        ：２５℃
・せん断速度  ：１２０（１／ｓ）
【００４７】
前記細胞間距離調整材料としては、特に制限はなく、目的に応じて適宜選択することができるが、生体親和性粒子を含むことが好ましい。
前記生体親和性粒子としては、前記第一細胞層における生体親和性粒子と同様のものを用いることができる。
【００４８】
＜第三細胞層及び第三細胞層形成工程＞
前記第三細胞層は、第三の細胞を含み、更に必要に応じてその他の成分を含む。
前記第三細胞層形成工程は、前記第二細胞層上に、細胞間距離調整材料を介して、第三の細胞を含む第三細胞層を、前記第一細胞層と前記第二細胞層との平均距離をＸ（μｍ）とし、前記第二細胞層と前記第三細胞層との平均距離をＹ（μｍ）としたとき、（Ｘ／Ｙ）又は（Ｙ／Ｘ）が、１．２以上となるように形成する工程である。
前記第三細胞層は、前記第三細胞層形成工程により好適に得ることができる。
前記第三の細胞としては、前記第一の細胞と同様のものを用いることができる。
【００４９】
［（Ｘ／Ｙ）又は（Ｙ／Ｘ）］
前記第一細胞層と前記第二細胞層との平均距離をＸ（μｍ）とし、前記第二細胞層と前記第三細胞層との平均距離をＹ（μｍ）としたとき、（Ｘ／Ｙ）又は（Ｙ／Ｘ）としては、１．２以上であり、１．３以上が好ましく、１．５以上がより好ましい。前記（Ｘ／Ｙ）又は（Ｙ／Ｘ）が、１．２以上であると、生体内の細胞集合体に近い状態の三次元細胞集合体を得ることができる。
前記平均距離Ｘは、前記第一細胞層における細胞内の最高部と、第二細胞層における最下位に存在する細胞の最低部との任意の１０点における距離の平均値により算出することができ、前記平均距離Ｙは、前記第二細胞層における細胞内の最高部と、第三細胞層における最下位に存在する細胞の最低部との任意の１０点における距離の平均値により算出することができる。任意の１０点を測定できない場合は、測定可能な点を測定し、その平均値を用いて平均距離とすることができる。例えば、細胞間の距離を１点でしか測定できない場合は、その１点を用いて、測定方向等を変更するなどして測定して平均距離を算出することができる。
なお、前記細胞間の距離は、共焦点蛍光顕微鏡（ライカ社製）、凍結切片の顕微鏡観察などにより測定することができる。
【００５０】
本発明の三次元細胞集合体は、前記（Ｘ／Ｙ）又は（Ｙ／Ｘ）を１．２以上とすることにより、生体内の細胞集合体に近い状態の三次元細胞集合体を得ることができる。
【００５１】
ここで、図２Ａ〜図２Ｄを用いて、前記細胞の平均距離、及び前記（Ｘ／Ｙ）又は（Ｙ／Ｘ）の算出方法について説明する。
図２Ａは、細胞層を２層有する三次元細胞集合体１の一例を示す断面図である。図２Ａは、細胞層Ｐ及び細胞層Ｑ中に含まれる細胞２が平坦に配列されている。この場合、図２Ａに示すように、細胞層Ｐ中の細胞の最高部から前記細胞層Ｑの細胞の最低部までの距離ｄ１〜ｄ５等の１０点を測定して平均値（Ａｖｅ）を求め、細胞間の距離Ｘを算出する。なお、前記最高部とは、細胞の厚み方向に対して、最も厚みのある部分を意味する。
【００５２】
図２Ｂは、細胞層を２層有する三次元細胞集合体１０の他の一例を示す断面図である。図２Ｂは、細胞層Ｐ中の細胞１２が一部において重畳して配列されている。この場合、細胞層Ｐ中の重畳している細胞は、重畳している細胞の最高部から前記細胞層Ｑの細胞の最低部の距離（例えば、ｄ２、ｄ３、ｄ４等）を測定し、重畳していない細胞においては、図２Ａ中の細胞間の距離の測定と同様にして、細胞層Ｐ中の細胞の最高部から前記細胞層Ｑの最低部との距離（例えば、ｄ１、ｄ５等）を測定する。得られた距離ｄ１〜ｄ５等の１０点の平均値（Ａｖｅ）を求め、細胞の平均距離Ｄを算出する。
【００５３】
図２Ｃは、細胞層を２層有する三次元細胞集合体２０の他の一例を示す断面図である。図２Ｃは、細胞層Ｑにおいて、細胞２２が一部にしか存在せず、また、細胞層Ｐ上に設けられた細胞間距離調整材料に付着しない状態にて存在する。この場合は、細胞層Ｐ中の細胞の最高部から、厚み方向に対して垂直に存在する細胞層Ｑ中の細胞の最低部を基準とする。すわなち、細胞層Ｐ中の細胞の最高部から細胞層Ｐ中の細胞の厚み方向に対して垂直に存在する細胞層Ｑ中の細胞の最低部の距離ｄ１〜ｄ３等の１０点を測定して平均値（Ａｖｅ）を求め、細胞の平均距離Ｄを算出する。なお、前記細胞層Ｐ中の細胞の最高位から、厚み方向に対して垂直な位置に細胞層Ｑ中の細胞が存在しない場合は、平均距離の算出には用いない。また、細胞層Ｑ中の細胞としては、層中の細胞の最低位に存在する細胞の最低部から細胞の最高位に存在する細胞の最高部までの間にある細胞である。
【００５４】
図２Ｄは、細胞層を３層有する三次元細胞集合体の一例を示す断面図である。細胞層Ｐ及び細胞層Ｑの細胞間距離と、細胞層Ｑ及び細胞層Ｒとの細胞間距離とを、図２Ａ〜図２Ｃと同様にして、ｄ１〜ｄ９等の１０点を測定して平均距離Ｘ及びＹを得る。得られた平均距離Ｘ及びＹから、（Ｘ／Ｙ）又は（Ｙ／Ｘ）を算出することができる。
なお、前記細胞間の距離は、共焦点蛍光顕微鏡（ライカ社製）、凍結切片の顕微鏡観察などにより測定することができる。
また、前記共焦点蛍光顕微鏡（ライカ社製）を用いて得られた画像を、例えば、ＩｍａｇｅＪ等により２値化し、細胞間の距離（ドット数）を測定後、スケールバーの距離（ドット数）を計測して求めた換算係数を掛けることにより前記細胞間の距離を容易に測定することができる。
【００５５】
前記第一細胞層中の前記第一の細胞、前記第二細胞層中の第二の細胞、前記第三細胞層中の第三の細胞、及び基材上にその他の層として配された細胞層中の細胞としては、特に制限はなく、目的に応じて適宜選択することができ、同一であってもよいし、異なっていてもよい。
【００５６】
−細胞間距離調整材料−
前記細胞間距離調整材料としては、前記第二細胞層と前記第三細胞層との間に位置していれば特に制限はなく、目的に応じて適宜選択することができ、前記第二細胞層形成工程における細胞間距離調整材料と同様のものを用いることができる。
前記細胞間距離調整材料としては、前記第一細胞層と、前記第二細胞層との間の細胞間距離調整材料と同一であってもよいし、異なっていてもよい。
【００５７】
前記第三細胞層形成工程における前記第二細胞層上への前記第三細胞層の形成としては、前記第三の細胞を含む第三細胞層形成材料を前記第二細胞層上に配させることにより行われることが好ましい。
前記配させる方法としては、特に制限はなく、目的に応じて適宜選択することができ、例えば、飛翔方法、塗布方法などが挙げられる。これらの中でも、飛翔方法が好ましい。
前記飛翔方法としては、特に制限はなく、目的に応じて適宜選択することができるが、インクジェット方式が好ましい。
前記インクジェット方式としては、前記第一細胞層形成工程におけるインクジェット方式と同様のものを用いることができる。
前記塗布方法としては、特に制限はなく、目的に応じて適宜選択することができ、例えば、ブレードコート法、グラビアコート法、バーコート法、ロールコート法、ディップコート法、カーテンコート法、スライドコート法、ダイコート法、スプレーコート法などが挙げられる。
【００５８】
前記細胞間距離調整材料としては、特に制限はなく、目的に応じて適宜選択することができるが、第一液と第二液とを接触させて形成されることが好ましい。
前記接触としては、特に制限はなく、目的に応じて適宜選択することができるが、飛翔により行われることが好ましく、インクジェット方式により行われることがより好ましい。
前記第一液及び前記第二液としては、前記第二細胞層形成工程における第一液及び第二液と同様のものを用いることができる。
【００５９】
前記第三細胞層形成材料としては、前記第一細胞層形成工程における第一細胞層形成材料と同様のものを用いることができる。
【００６０】
前記細胞間距離調整材料の含有量としては、三次元細胞集合体全量に対して、０．１質量％以上２０質量％以下が好ましく、０．１質量％以上１０質量％以下がより好ましく、０．２質量％以上５質量％以下が特に好ましい。前記含有量が、０．１質量％以上２０質量％以下であると、細胞が接着、増殖、及び伸展することができる足場としての好適な強度とすることができる。
【００６１】
［三次元細胞集合体中の生体親和性粒子及び細胞間距離調整材料の測定方法］
前記三次元細胞集合体中の生体親和性粒子及び細胞間距離調整材料の測定方法としては、例えば、ＧＣ−ＭＳ測定により得られるピーク強度から測定する方法；ゲル浸透クロマトグラフ（ＧＰＣ）による分子量分布測定で得られるピーク強度から測定する方法；１Ｈ  ＮＭＲ測定で得られる積分値から測定する方法などが挙げられる。
【００６２】
また、細胞が層状に配置され、細胞層を形成していることは、共焦点蛍光顕微鏡（ライカ社製）、凍結切片の顕微鏡観察などにより確認することができる。
【００６３】
ここで、図３Ａは、本発明で用いられる三次元細胞集合体の製造装置の一例を示す概略図である。図３Ｂは、本発明で用いられる三次元細胞集合体の製造装置の他の一例を示す概略図である。図３Ａ及び図３Ｂの三次元細胞集合体の製造装置は、インクジェットヘッド５２、５３を配列したヘッドユニットを用いて、インクジェットヘッド５２から第一液を基体５１上に吐出して第一液層を形成する。その後、前記第一液層上に、インクジェットヘッド５３から第二液を吐出して、前記第一液層中の第一液と接触させて細胞間距離調整材料を形成するものである。その後、形成された細胞間距離調整材料上に、第一細胞層形成材料を吐出して、細胞層を形成する。このとき、前記第一細胞層形成材料は、前記第一液、又は前記第二液に含有させて吐出してもよく、前記インクジェットヘッド５２、５３とは異なるインクジェットヘッドから吐出してもよい。前記細胞間距離調整材料及び細胞層の形成を繰り返すことにより、本発明の三次元細胞集合体を製造することができる。
【００６４】
図４に、本発明の三次元細胞集合体の製造方法に用いることができる細胞吐出用インクジェットヘッドの一例を示す概略図である。前記細胞吐出用インクジェットヘッドは、細胞を含む第一細胞層形成材料６１を保持する液室６２と、前記液室６２に端部が固定された膜状の部材であるステンレス製のメンブレン６３と、メンブレン６３上に形成されたジルコン酸チタン酸鉛製の圧電素子６４を有する。
前記メンブレン６３の中心には、ノズル６５が形成され、前記ノズル６５から第一細胞層形成材料６１を液滴状に吐出することができる。前記細胞は、比重が重いため静置すると沈殿してしまうが、前記圧電素子６４を用いて液室６２中の細胞層形成材料６１を振動させることにより、前記細胞の沈殿を防止できる。
また、前記液室６２は、上部に大気に開放された大気開放部６６を有しており、細胞層形成材料６１中に混入した気泡を大気開放部６６から排出することができる。
前記ノズル６５の直径としては、特に制限はなく、目的に応じて適宜選択することができ、例えば、２０μｍ以上１５０μｍ以下が好ましく、５０μｍ以上１００μｍ以下がより好ましい。
【実施例】
【００６５】
以下に、本発明の実施例及び比較例を挙げて説明するが、本発明はこれらの実施例に限定されるものではない。
【００６６】
（第一液の調製例）
アルギン酸ナトリウム（商品名：キミカアルギンＳＫＡＴ−ＯＮＥ、株式会社キミカ製）１質量部を蒸留水１９９質量部に溶解後、平均孔径０．８μｍフィルター（商品名：ＤＩＳＭＩＣ  ２５ＣＳ０８０ＡＮ、アドバンテック東洋株式会社製）で濾過し、０．５質量％アルギン酸ナトリウムを含む第一液を調製した。
【００６７】
（第二液の調製例）
塩化カルシウム二水和物（和光純薬工業株式会社製）５．８８質量部を蒸留水３９４．１２質量部に溶解後、平均孔径０．８μｍフィルター（商品名：ＤＩＳＭＩＣ  ２５ＣＳ０８０ＡＮ、アドバンテック東洋株式会社製）で濾過し、１００ｍｍｏｌ／Ｌ塩化カルシウムを含む第二液を調製した。
【００６８】
（細胞層形成材料の調製例）
−細胞の培養−
インキュベーター（商品名：ＫＭ−ＣＣ１７ＲＵ２、パナソニック株式会社製、３７℃、５体積％ＣＯ２環境）内において、１０質量％ウシ胎児血清（以下、「ＦＢＳ」とも称することがある）及び１質量％抗生物質（Ａｎｔｉｂｉｏｔｉｃ−Ａｎｔｉｍｙｃｏｔｉｃ  Ｍｉｘｅｄ  Ｓｔｏｃｋ  Ｓｏｌｕｔｉｏｎ（１００ｘ）、ナカライテスク株式会社製）を含むダルベッコ変法イーグル培地（Ｌｉｆｅ  Ｔｅｃｈｎｏｌｏｇｉｅｓ社製、以下、「Ｄ−ＭＥＭ」とも称することがある）を用い、１００ｍｍディッシュ４枚にてＮＨＤＦ（商品名：ＣＣ２５０７、Ｌｏｎｚａ社製）を７２時間培養した。
【００６９】
−細胞の染色−
冷凍保存された緑色蛍光染料（商品名：Ｃｅｌｌ  Ｔｒａｃｋｅｒ  Ｇｒｅｅｎ、Ｌｉｆｅ  Ｔｅｃｈｎｏｌｏｇｉｅｓ社製）を室温（２５℃）まで解凍し、１０ｍｍｏｌ／Ｌ（ｍＭ）の濃度でジメチルスルホキシド（以下、「ＤＭＳＯ」とも称することがある）へ溶解させ、無血清ダルベッコ変法イーグル培地（Ｌｉｆｅ  Ｔｅｃｈｎｏｌｏｇｉｅｓ社製）と混合し、濃度１０μｍｏｌ／Ｌ（μＭ）の緑色蛍光染料含有無血清培地を調製した。次に、培養したＮＨＤＦのディッシュ４枚に前記緑色蛍光染料含有無血清培地をディッシュ１枚あたり５ｍＬ添加し、インキュベーター内で３０分間染色した。
その後、アスピレータを用いて、上澄みを除去した。ディッシュにリン酸緩衝生理食塩水（Ｌｉｆｅ  Ｔｅｃｈｎｏｌｏｇｉｅｓ社製、以下、「ＰＢＳ（−）」とも称することがある）をディッシュ１枚あたり５ｍＬ加え、アスピレータでＰＢＳ（−）を吸引除去し、表面を洗浄した。ＰＢＳ（−）による洗浄作業を２回繰り返した後、０．０５質量％トリプシン−０．０５質量％ＥＤＴＡ溶液（ｌｉｆｅ  ｔｅｃｈｎｏｌｏｇｉｅｓ社製）をディッシュ１枚あたり２ｍＬ加え、インキュベーター内にて５分間加温し、ディッシュから細胞を剥離した。位相差顕微鏡（装置名：ＣＫＸ４１、オリンパス株式会社製）により細胞の剥離を確認後、１０質量％ＦＢＳ、１質量％抗生物質を含むＤ−ＭＥＭをディッシュ１枚あたり４ｍＬ加え、トリプシンを失活させた。ディッシュ４枚分の細胞懸濁液を５０ｍｌ遠沈管１本に移し、遠心分離（商品名：Ｈ−１９ＦＭ、ＫＯＫＵＳＡＮ社製、１．２×１０３ｒｐｍ、５分間、５℃）を行い、アスピレータを用いて上清を除去した。除去後、遠沈管に１０質量％ＦＢＳ及び１質量％抗生物質を含むＤ−ＭＥＭを１ｍＬ添加し、穏やかにピペッティングを行い、細胞を分散させ細胞懸濁液を得た。その細胞懸濁液から１０μＬをエッペンドルフチューブに取り出し、培地を７０μＬ添加後、１０μＬを別のエッペンドルフチューブに取り出し、０．４質量％トリパンブルー染色液１０μＬを加えてピペッティングを行った。染色した細胞懸濁液から１０μＬ取り出してＰＭＭＡ製プラスチックスライドに乗せ、商品名：Ｃｏｕｎｔｅｓｓ  Ａｕｔｏｍａｔｅｄ  Ｃｅｌｌ  Ｃｏｕｎｔｅｒ（インビトロジェン社製）を用いて細胞数を計測し、８倍して元の液の細胞数を求めた。
【００７０】
−細胞層形成材料の調製−
得られた細胞懸濁液をエッペンドルフチューブに移し、遠心分離（装置名：ｍｉｎｉＳｐｉｎ（エッペンドルフ社製）、２．５×１０３ｒｐｍ、１分間）を行い、次に、ピペットを用いて上清を除去した。除去後、第一液を添加し、細胞濃度が５×１０７個／ｍＬの細胞層形成材料を得た。
【００７１】
（試験例１）
−アルギン酸ナトリウム及び塩化カルシウム混合溶液における粘度評価−
前記第一液９ｍＬ及び第二液１ｍＬを混合して混合溶液を得た。得られた混合溶液について、下記の条件により粘度を測定した。結果を下記表１に示す。
［粘度測定条件］
・計測器      ：ＭＣＲ−３０１（株式会社アントンパール・ジャパン製）
・コーン      ：ＣＰ５０−１
・温度        ：２５℃
・せん断速度  ：１２０（１／ｓ）
【００７２】
【表１】
2017163931.tif 000002
【００７３】
前記表１の結果から、第一液であるアルギン酸ナトリウム水溶液と、第二液である塩化カルシウム水溶液との混合溶液は、増粘してゲル状となることが分かった。
【００７４】
（実施例１）
−基体−
産業用インクジェットヘッド（装置名：ＧＥＮ４、リコーインダストリー株式会社製）を用いて、ＭＡＳコートスライドグラス  Ｓ９２１５（松浪硝子工業株式会社製）１１０上に第一液を８ｍｍ×８ｍｍ、付着量２．０ｍｇ／ｃｍ２にて吐出し、平均厚み３０μｍの第一液層を形成した。その後、第二液を前記第一液層上に付着量０．３ｍｇ／ｃｍ２（第二液が平均厚み４μｍになる量）にて吐出し、平均厚みが３４μｍであり、図５Ａの（ａ）及び（ｂ）に示す細胞間距離調整材料Ａ１２０を形成した。図５Ａは、（ａ）基体上に形成された細胞間距離調整材料Ａを示す平面図であり、（ｂ）（ａ）のＺ−Ｚ’断面図である。
【００７５】
−第一細胞層及び第一細胞層形成工程−
次に、前記細胞間距離調整材料Ａ上に、図４の細胞吐出用インクジェットヘッドを用いて、前記細胞層形成材料を、細胞間距離調整材料Ａの中心部に、８ｍｍ×０．２ｍｍの直線状に付着量０．７ｍｇ／ｃｍ２にて吐出し、かつ平均厚みが６μｍであり、図５Ｂの（ａ）及び（ｂ）に示す第一細胞層１３１を形成した。このとき、前記第一細胞層中の細胞層形成材料が付与されていない領域は、何も付与されておらず、前記細胞層形成材料を付与した部分のみが凸状態となっている。図５Ｂは、（ａ）細胞間距離調整材料Ａ上に、形成された第一細胞層を示す平面図であり、（ｂ）（ａ）のＺ−Ｚ’断面図である。
【００７６】
−細胞間距離調整材料Ｂの配置−
前記細胞間距離調整材料Ａの配置と同様にして、前記第一細胞層上に、平均厚みが３４μｍであり、図５Ｃの（ａ）及び（ｂ）に示す細胞間距離調整材料Ｂ１２１を形成した。図５Ｃは、（ａ）第一細胞層上に、形成した細胞間距離調整材料Ｂを示す平面図であり、（ｂ）（ａ）のＺ−Ｚ’断面図である。このとき、前記第一細胞層中の細胞層形成材料が付与されてない領域には、前記細胞間距離調整材料Ｂが配される。この場合、前記細胞間距離調整材料Ａ上に、厚み方向に対して第一細胞層と同じ平均厚み分だけ配された細胞間距離調整材料Ｂは、第一細胞層とする。
【００７７】
−第二細胞層及び第二細胞層形成工程−
第一細胞層の形成において、後述の顕微鏡観察で積層方向の重なり部位の観察を容易にするために、基体を９０゜回転させた以外は、第一細胞層の形成と同様にして、前記細胞間距離調整材料Ｂ上に、平均厚みが６μｍであり、図５Ｄの（ａ）及び（ｂ）に示す第二細胞層１３２を形成した。図５Ｄは、（ａ）細胞間距離調整材料Ｂ上に、形成した第二細胞層を示す平面図であり、（ｂ）（ａ）のＺ−Ｚ’断面図である。このとき、前記第二細胞層中の細胞層形成材料が付与されていない領域は、何も付与されておらず、前記細胞層形成材料を付与した部分のみが凸状態となっている。
【００７８】
−細胞間距離調整材料Ｃの配置−
前記細胞間距離調整材料Ａの配置において、第一液の付着量２．０ｍｇ／ｃｍ２を付着量４．０ｍｇ／ｃｍ２に変更し、第二液の付着量０．３ｍｇ／ｃｍ２を付着量０．５ｍｇ／ｃｍ２に変更した以外は、前記細胞間距離調整材料Ａの配置と同様にして、前記第二細胞層上に、平均厚みが６８μｍであり、図５Ｅの（ａ）及び（ｂ）に示す細胞間距離調整材料Ｃ１２２を形成した。図５Ｅは、（ａ）第二細胞層上に、形成した細胞間距離調整材料Ｃを示す平面図であり、（ｂ）（ａ）のＺ−Ｚ’断面図である。このとき、前記第二細胞層中の細胞層形成材料が付与されてない領域には、前記細胞間距離調整材料Ｃが配される。この場合、前記細胞間距離調整材料Ｂ上に、厚み方向に対して第二細胞層と同じ平均厚み分だけ配された細胞間距離調整材料Ｃは、第二細胞層とする。
【００７９】
−第三細胞層及び第三細胞層形成工程−
第二細胞層の形成において、後述の顕微鏡観察で積層方向の重なり部位の観察を容易にするために、基体を９０゜回転させた以外は、第二細胞層の形成と同様にして、前記細胞間距離調整材料Ｃ上に、平均厚みが６μｍであり、図５Ｆの（ａ）及び（ｂ）に示す第三細胞層１３３を形成した。図５Ｆは、（ａ）細胞間距離調整材料Ｃ上に、形成した第三細胞層を示す平面図であり、（ｂ）（ａ）のＺ−Ｚ’断面図である。このとき、前記第三細胞層中の細胞層形成材料が付与されていない領域は、何も付与されておらず、前記細胞層形成材料を付与した部分のみが凸状態となっている。
【００８０】
−細胞間距離調整材料Ｄの配置−
前記細胞間距離調整材料Ａの配置において、第一液の付着量２．０ｍｇ／ｃｍ２を付着量６．０ｍｇ／ｃｍ２に変更し、第二液の付着量０．３ｍｇ／ｃｍ２を付着量０．８ｍｇ／ｃｍ２に変更した以外は、前記細胞間距離調整材料Ａの配置と同様にして、前記第三細胞層上に、平均厚みが１０２μｍであり、図５Ｇの（ａ）及び（ｂ）に示す細胞間距離調整材料Ｄ１２３を形成した。図５Ｇは、（ａ）第三細胞層上に、形成した細胞間距離調整材料Ｄを示す平面図であり、（ｂ）（ａ）のＺ−Ｚ’断面図である。このとき、前記第三細胞層中の細胞層形成材料が付与されてない領域には、前記細胞間距離調整材料Ｄが配される。この場合、前記細胞間距離調整材料Ｃ上に、厚み方向に対して第三細胞層と同じ平均厚み分だけ配された細胞間距離調整材料Ｄは、第三細胞層とする。
【００８１】
−第四細胞層及び第四細胞層形成工程−
第三細胞層の形成において、後述の顕微鏡観察で積層方向の重なり部位の観察を容易にするために、基体を９０゜回転させた以外は、第三細胞層の形成と同様にして、前記細胞間距離調整材料Ｄ上に、平均厚みが６μｍであり、図５Ｈの（ａ）及び（ｂ）に示す第四細胞層１３４を形成した。図５Ｈは、（ａ）細胞間距離調整材料Ｄ上に、形成した第四細胞層を示す平面図であり、（ｂ）（ａ）のＺ−Ｚ’断面図である。このとき、前記第四細胞層中の細胞層形成材料が付与されていない領域は、何も付与されておらず、前記細胞層形成材料を付与した部分のみが凸状態となっている。
【００８２】
−細胞間距離調整材料Ｅの配置−
前記細胞間距離調整材料Ａの配置と同様にして、前記第四細胞層上に、平均厚みが３４μｍであり、図５Ｉの（ａ）及び（ｂ）に示す細胞間距離調整材料Ｅ１２４を形成した。図５Ｉは、（ａ）第四細胞層上に、形成した細胞間距離調整材料Ｅを示す平面図であり、（ｂ）（ａ）のＺ−Ｚ’断面図である。このとき、前記第四細胞層中の細胞層形成材料が付与されてない領域には、前記細胞間距離調整材料Ｅが配される。この場合、前記細胞間距離調整材料Ｄ上に、厚み方向に対して第四細胞層と同じ平均厚み分だけ配された細胞間距離調整材料Ｅは、第四細胞層とする。
【００８３】
−第五細胞層及び第五細胞層形成工程−
第四細胞層の形成において、後述の顕微鏡観察で積層方向の重なり部位の観察を容易にするために、基体を９０゜回転させた以外は、第四細胞層の形成と同様にして、前記細胞間距離調整材料Ｅ上に、平均厚みが６μｍであり、図５Ｊの（ａ）及び（ｂ）に示す第五細胞層を１３５形成した。図５Ｊは、（ａ）細胞間距離調整材料Ｅ上に、形成した第五細胞層を示す平面図であり、（ｂ）（ａ）のＺ−Ｚ’断面図である。このとき、前記第五細胞層中の細胞層形成材料が付与されていない領域は、何も付与されておらず、前記細胞層形成材料を付与した部分のみが凸状態となっている。
【００８４】
−細胞間距離調整材料Ｆの形成−
前記細胞間距離調整材料Ａの配置と同様にして、前記第五細胞層上に、平均厚みが３４μｍであり、図５Ｋの（ａ）及び（ｂ）に示す細胞間距離調整材料Ｆ１２５を形成した。図５Ｋは、（ａ）第五細胞層上に、形成した細胞間距離調整材料Ｆを示す平面図であり、（ｂ）（ａ）のＺ−Ｚ’断面図である。このとき、前記第五細胞層中の細胞層形成材料が付与されてない領域には、前記細胞間距離調整材料Ｆが配される。この場合、前記細胞間距離調整材料Ｅ上に、厚み方向に対して第五細胞層と同じ平均厚み分だけ配された細胞間距離調整材料Ｆは、第五細胞層とする。
以上の操作により、三次元細胞集合体を作製した。
【００８５】
共焦点蛍光顕微鏡（ライカ社製）を用いて、三次元細胞集合体中の細胞の三次元的な配置を観察した。結果を図６に示す。図６中の（１）〜（５）は、各細胞層を示す。
図６の画像を、ＩｍａｇｅＪを用いて、２値化し、細胞が積層している部分を抽出した。結果を図７〜図１０に示す。図７は、第一細胞層中の細胞と、第二細胞層中の細胞との距離の測定を示す図である。図８は、第二細胞層中の細胞と、第三細胞層中の細胞との距離の測定を示す図である。図９は、第三細胞層中の細胞と、第四細胞層中の細胞との距離の測定を示す図である。図１０は、第四細胞層中の細胞と、第五細胞層中の細胞との距離の測定を示す図である。図７〜図１０を用いて、画像上部から厚み方向の各層における細胞の距離（ドット数）を測定した。次に、測定した距離の平均値を求め、得られた平均値にスケールバーの距離（ドット数）を計測して求めた換算係数（２００μｍ／１５４ｄｏｔ）を掛けることにより平均距離（換算値）を算出した。結果を下記表２に示す。得られた平均距離を用いて、（Ｘ／Ｙ）又は（Ｙ／Ｘ）を算出した。結果を下記表３に示す。
【００８６】
【表２】
2017163931.tif 000003
【００８７】
【表３】
2017163931.tif 000004
【００８８】
前記表３の結果から、作製した三次元細胞集合体は、（Ｘ／Ｙ）又は（Ｙ／Ｘ）が、１．２以上に任意に変更することができることが分かった。これにより、生体内の組織に近い状態の三次元細胞集合体を得ることができる。
【００８９】
本発明の態様としては、例えば、以下のとおりである。
＜１＞  厚み方向に位置する、
第一の細胞を含む第一細胞層と、
前記第一細胞層に対して細胞間距離調整材料を介して位置する、第二の細胞を含む第二細胞層と、
前記第二細胞層に対して細胞間距離調整材料を介して位置する、第三の細胞を含む第三細胞層と、
を少なくとも有してなり、
前記第一細胞層と前記第二細胞層との平均距離をＸ（μｍ）とし、前記第二細胞層と前記第三細胞層との平均距離をＹ（μｍ）としたとき、（Ｘ／Ｙ）又は（Ｙ／Ｘ）が、１．２以上である
ことを特徴とする三次元細胞集合体である。
＜２＞  前記第一の細胞、前記第二の細胞、及び前記第三の細胞が、同一である前記＜１＞に記載の三次元細胞集合体である。
＜３＞  前記第一細胞層と前記第二細胞層との間に位置する細胞間距離調整材料と、前記第二細胞層と前記第三細胞層との間に位置する細胞間距離調整材料とが、同一である前記＜１＞から＜２＞のいずれかに記載の三次元細胞集合体である。
＜４＞  前記細胞間距離調整材料が、ゲル状多糖類である前記＜１＞から＜３＞のいずれかに記載の三次元細胞集合体である。
＜５＞  前記ゲル状多糖類が、アルギン酸カルシウムである前記＜４＞に記載の三次元細胞集合体である。
＜６＞  生体親和性粒子をさらに含む前記＜１＞から＜５＞のいずれかに記載の三次元細胞集合体である。
＜７＞  前記生体親和性粒子が、ゼラチン粒子である前記＜６＞に記載の三次元細胞集合体である。
＜８＞  前記第一の細胞、前記第二の細胞、及び前記第三の細胞が、接着性細胞である前記＜１＞から＜７＞のいずれかに記載の三次元細胞集合体である。
＜９＞  前記生体親和性粒子のキュムラント径が、０．１μｍ以上１．０μｍ以下である前記＜６＞から＜８＞のいずれかに記載の三次元細胞集合体である。
＜１０＞  前記生体親和性粒子の含有量が、細胞間距離調整材料全量に対して、０．５質量％以上１０質量％以下である前記＜６＞から＜９＞のいずれかに記載の三次元細胞集合体である。
＜１１＞  基体上に、第一の細胞を含む第一細胞層を形成する第一細胞層形成工程と、
前記第一細胞層上に、細胞間距離調整材料を介して、第二の細胞を含む第二細胞層を形成する第二細胞層形成工程と、
前記第二細胞層上に、細胞間距離調整材料を介して、第三の細胞を含む第三細胞層を、前記第一細胞層と前記第二細胞層との平均距離をＸ（μｍ）とし、前記第二細胞層と前記第三細胞層との平均距離をＹ（μｍ）としたとき、（Ｘ／Ｙ）又は（Ｙ／Ｘ）が、１．２以上となるように形成する第三細胞層形成工程と、
を少なくとも含むことを特徴とする三次元細胞集合体の製造方法である。
＜１２＞  前記第一細胞層形成工程における前記基体上への前記第一細胞層の形成が、前記第一の細胞を含む第一細胞層形成材料を前記基体上に配させることにより行われ、
前記第二細胞層形成工程における前記第一細胞層上への前記第二細胞層の形成が、前記第二の細胞を含む第二細胞層形成材料を前記第一細胞層上に配させることにより行われ、
前記第三細胞層形成工程における前記第二細胞層上への前記第三細胞層の形成が、前記第三の細胞を含む第三細胞層形成材料を前記第二細胞層上に配させることにより行われる前記＜１１＞に記載の三次元細胞集合体の製造方法である。
＜１３＞  前記第一細胞層形成材料を前記基体上に配させること、前記第二細胞層形成材料を前記第一細胞層上に配させること、及び、前記第三細胞層形成材料を前記第二細胞層上に配させることが、インクジェット方式により行われる前記＜１２＞に記載の三次元細胞集合体の製造方法である。
＜１４＞  前記細胞間距離調整材料が、第一液と第二液とを接触させて形成される前記＜１１＞から＜１３＞のいずれかに記載の三次元細胞集合体の製造方法である。
＜１５＞  前記第一液及び前記第二液の接触が、インクジェット方式により行われる前記＜１４＞に記載の三次元細胞集合体の製造方法である。
＜１６＞  前記細胞間距離調整材料が、ゲル状多糖類であり、
前記第一液が、前記ゲル状多糖類を形成する多糖類水溶液であり、
前記第二液が、前記多糖類水溶液と接触すると前記多糖類をゲル化させる多糖類ゲル化水溶液である前記＜１５＞に記載の三次元細胞集合体の製造方法である。
＜１７＞  前記細胞間距離調整材料が、アルギン酸カルシウムであり、
前記第一液が、アルギン酸ナトリウム水溶液であり、
前記第二液が、塩化カルシウム水溶液である前記＜１６＞に記載の三次元細胞集合体の製造方法である。
＜１８＞  前記第一液が、生体親和性粒子をさらに含む前記＜１４＞から＜１７＞のいずれかに記載の三次元細胞集合体の製造方法である。
＜１９＞  前記生体親和性粒子が、ゼラチン粒子である前記＜１８＞に記載の三次元細胞集合体の製造方法である。
＜２０＞  前記生体親和性粒子のキュムラント径が、０．１μｍ以上１．０μｍ以下である前記＜１８＞から＜１９＞のいずれかに記載の三次元細胞集合体の製造方法である。
【００９０】
前記＜１＞から＜１０＞のいずれかに記載の三次元細胞集合体、及び前記＜１１＞から＜２０＞のいずれかに記載の三次元細胞集合体の製造方法は、従来における前記諸問題を解決し、前記本発明の目的を達成することができる。
【先行技術文献】
【特許文献】
【００９１】
【特許文献１】特開２００８−１２６４５９号公報
【符号の説明】
【００９２】
１、１０、２０、３０    三次元細胞集合体
２、１２、２２、３２、２０１    細胞
１１、５１、１１０、２００    基体
１２０、１２１、１２２、１２３、１２４、１２５、２１０、２３０    細胞間距離調整材料
１３１、１３２、１３３、１３４、１３５、２２０、Ｐ、Ｑ    細胞層
Ｘ、Ｙ    平均距離
【図１Ａ】
2017163931.tif 000005
【図１Ｂ】
2017163931.tif 000006
【図２Ａ】
2017163931.tif 000007
【図２Ｂ】
2017163931.tif 000008
【図２Ｃ】
2017163931.tif 000009
【図２Ｄ】
2017163931.tif 000010
【図３Ａ】
2017163931.tif 000011
【図３Ｂ】
2017163931.tif 000012
【図４】
2017163931.tif 000013
【図５Ａ】
2017163931.tif 000014
【図５Ｂ】
2017163931.tif 000015
【図５Ｃ】
2017163931.tif 000016
【図５Ｄ】
2017163931.tif 000017
【図５Ｅ】
2017163931.tif 000018
【図５Ｆ】
2017163931.tif 000019
【図５Ｇ】
2017163931.tif 000020
【図５Ｈ】
2017163931.tif 000021
【図５Ｉ】
2017163931.tif 000022
【図５Ｊ】
2017163931.tif 000023
【図５Ｋ】
2017163931.tif 000024
【図６】
2017163931.tif 000025
【図７】
2017163931.tif 000026
【図８】
2017163931.tif 000027
【図９】
2017163931.tif 000028
【図１０】
2017163931.tif 000029